(57)【要約】【課題】オーステナイト基地中に球状のバナジウム炭化物を晶出させることにより、耐摩耗性や靭性などの機械的特性に優れるとともに、非磁性であり、しかも、非磁性の高マンガン鋼（高マンガン鋳鋼）を得る際に必要とされた水靭熱処理を必要としない球状バナジウム炭化物含有高マンガン鋳鉄材料及びその製造方法を提供すること。【解決手段】Ｃ：１．５〜４．０重量％、Ｖ：６〜１５重量％、Ｓｉ：０．２〜４．０重量％、Ｍｎ：１０〜１８重量％、Ｍｇ：０．０１〜０．１重量％、残部鉄（Ｆｅ）及び不可避不純物からなり、その組織中に球状のバナジウム炭化物を晶出させてなることを特徴とする球状バナジウム炭化物含有高マンガン鋳鉄材料とする。【選択図】  図１
2004232032.tif 000002
【特許請求の範囲】
【請求項１】
Ｃ：１．５〜４．０重量％、Ｖ：６〜１５重量％、Ｓｉ：０．２〜４．０重量％、Ｍｎ：１０〜１８重量％、Ｍｇ：０．０１〜０．１重量％、残部鉄（Ｆｅ）及び不可避不純物からなり、その組織中に球状のバナジウム炭化物を晶出させてなることを特徴とする球状バナジウム炭化物含有高マンガン鋳鉄材料。
【請求項２】
（ａ）Ｎｉ：０．５〜８．０重量％、（ｂ）Ｍｏ：０．５〜４．０重量％、（ｃ）Ｔａ、Ｔｉ、Ｗ、Ｎｂからなる群から選択される少なくとも二種以上の合金元素：０．５〜３．５重量％、（ｄ）Ｃａ、Ｂａ、Ｓｒからなる群から選択される少なくとも二種以上の合金元素：０．０１〜０．１重量％、の（ａ）〜（ｄ）の中から選択された一以上の合金元素と、
Ｃ：１．５〜４．０重量％、Ｖ：６〜１５重量％、Ｓｉ：０．２〜４．０重量％、Ｍｎ：１０〜１８重量％、Ｍｇ：０．０１〜０．１重量％、残部鉄（Ｆｅ）及び不可避不純物とからなり、その組織中に球状のバナジウム炭化物を晶出させてなることを特徴とする球状バナジウム炭化物含有高マンガン鋳鉄材料。
【請求項３】
Ｃ：１．５〜４．０重量％、Ｖ：６〜１５重量％、Ｓｉ：０．２〜４．０重量％、Ｍｎ：１０〜１８重量％、残部鉄（Ｆｅ）及び不可避不純物からなる合金原料を１７７３〜２０７３Ｋで溶解後、Ｍｇを添加して０．０１〜０．１重量％とした後、鋳造することを特徴とする球状バナジウム炭化物含有高マンガン鋳鉄材料の製造方法。
【請求項４】
（ａ）Ｎｉ：０．５〜８．０重量％、（ｂ）Ｍｏ：０．５〜４．０重量％、（ｃ）Ｔａ、Ｔｉ、Ｗ、Ｎｂからなる群から選択される少なくとも二種以上の合金元素：０．５〜３．５重量％、（ｄ）Ｃａ、Ｂａ、Ｓｒからなる群から選択される少なくとも二種以上の合金元素：０．０１〜０．１重量％、の（ａ）〜（ｄ）の中から選択された一以上の合金元素と、
Ｃ：１．５〜４．０重量％、Ｖ：６〜１５重量％、Ｓｉ：０．２〜４．０重量％、Ｍｎ：１０〜１８重量％、残部鉄（Ｆｅ）及び不可避不純物とからなる合金原料を１７７３〜２０７３Ｋで溶解後、Ｍｇを添加して０．０１〜０．１重量％とした後、鋳造することを特徴とする球状バナジウム炭化物含有高マンガン鋳鉄材料の製造方法。
【請求項５】
前記合金原料を１７７３〜２０７３Ｋで溶解鋳造後、鋳放しで使用に供することを特徴とする請求項３又は４に記載の球状バナジウム炭化物含有高マンガン鋳鉄材料の製造方法。
【発明の詳細な説明】
【０００１】
【発明の属する技術分野】
本発明は球状バナジウム炭化物含有高マンガン鋳鉄材料及びその製造方法に関し、その目的は、オーステナイト基地中に球状のバナジウム炭化物を晶出させることにより、耐摩耗性や靭性などの機械的特性に優れるとともに、非磁性であり、しかも、非磁性の高マンガン鋼（高マンガン鋳鋼）を得る際に必要とされた水靭熱処理を必要としない球状バナジウム炭化物含有高マンガン鋳鉄材料及びその製造方法を提供することにある。
【０００２】
【従来の技術】
マンガンを１０重量％以上含有する高マンガン鋼（高マンガン鋳鋼）は、ハッドフィールド鋼の名称で知られている。ハッドフィールド鋼は、Ｃを０．９〜１．４重量％の範囲内で、Ｍｎを１０〜１５重量％の範囲内で、それぞれ含み、経済性の面からＣを１．１〜１．２重量％、Ｍｎを１２〜１３重量％程度含むものが最も多く製造されている。
【０００３】
ハッドフィールド鋼は、鋳造、鍛造又は圧延のいずれの方法でも製造することができるが、成形のままでは結晶粒界に炭化物が析出したり、オーステナイトがマルテンサイトに変態したりする。この結果、引張り強さは４００〜５００Ｎ／ｍｍ２であり、伸びは１％以下となり、非常にもろい。このために、１２７３〜１４７３Ｋ付近から水冷する（水靭又は水鈍と呼ばれる）熱処理が行われる（非特許文献１参照）。
１２７３〜１４７３Ｋ付近から水冷処理することにより製造されたハッドフィールド鋼は、オーステナイト基地を有し、靭性、加工硬化性、耐摩耗性が大きい。また耐力が２９５Ｎ／ｍｍ２であり、１８−８ステンレス鋼よりも約１００Ｎ／ｍｍ２大きい。
ハッドフィールド鋼は非磁性であるため、超伝導装置の構造材として、或いはリニアモーター軌道用構造材、極低温強磁場構造材等としての用途がある。透磁率は１．５以下であり、各種機械加工によっても殆ど変化しない。
【０００４】
現在のところ、高マンガン鋼（高マンガン鋳鋼）としては、１４Ｍｎ系、１８Ｍｎ系、２５Ｍｎ系等が知られており、さらに目的や用途に応じてＮｉ、Ｃｒ、Ｎｂ、Ｖ、Ｎ等が添加されている。
例えば、Ｎｉを添加したものとして、ＡＳＴＭ  Ａ−１２８  （１９６９）  Ｄ等が知られている。Ｃｒを添加したものとして、ＪＩＳ  Ｇ−５１３１  （１９６９）  ＳＣＭｎＨ１１並びにＳＣＭｎＨ２１及びＡＳＴＭ  Ａ−１２８  （１９６９）  Ｃ等が知られている。Ｖを添加したものとして、ＪＩＳ  Ｇ−５１３１  （１９６９）  ＳＣＭｎＨ２１等が知られている。
この他、高マンガン鋼（高マンガン鋳鋼）に各種合金元素を添加した例としては、Ｆｅ−１２重量％ＭｎにＣを１．２〜５．０重量％、Ｖを０〜７．５重量％添加した合金の凝固組織及び凝固過程に関する研究報告が存在する（非特許文献２参照）。
【０００５】
一方、本出願人らは、特願２００１−２０４２９１において、Ｃ：０．６〜４．０重量％、Ｖ：４〜１５重量％、Ａｌ：０．０５〜１．０重量％、Ｍｇ：０．０１〜０．２重量％、Ｓｉ：０．２〜４．５重量％、Ｃｒ：１３〜３０重量％、Ｍｎ：０．２〜３．０重量％、Ｎｉ：４〜１５重量％、残部鉄（Ｆｅ）及び不可避不純物からなり、その組織中に共有結合性の球状バナジウム炭化物を晶出させた球状炭化物鋳鉄材料を提案している。この球状炭化物鋳鉄材料は、耐食性、耐摩耗性、靱性といった特性を充分に兼ね備えた鋳鉄であった。
【０００６】
【非特許文献１】
日本鉄鋼協会編，「鋼の熱処理」，丸善株式会社，昭和５６年８月２０日，ｐ．４４７−４５０
【非特許文献２】
沢本章，大城桂作，松田公扶，平木道幸，「含バナジウム高マンガン鋳鋼の凝固組織」，鋳物、第５４巻，１９８２年，第３号，ｐ．１６７−１７２
【０００７】
【発明が解決しようとする課題】
しかしながら、上述の高マンガン鋼（高マンガン鋳鋼）には以下のような問題が存在した。まず、高マンガン鋼（高マンガン鋳鋼）は衝撃荷重により鋼表面に加工硬化を生じ、耐摩耗性が発現するものである。従って、加工硬化を生じないような摺動摩耗、アブレーシブ摩耗のような環境下等では耐摩耗性に劣った。また、鋳造により成形した場合、炭化物が多く析出し機械的性質が劣化するため、炭化物を除去する水靭又は水鈍と呼ばれる熱処理が必要とされた。
水靭又は水鈍と呼ばれる熱処理を行わないと、非常にもろく、しかも、透磁率が１．５〜２．５となり、非磁性の高マンガン鋼を得ることはできない。
【０００８】
本発明者らは上記課題を解決するために鋭意研究を行ったところ、本出願人らが先に見出しているバナジウム炭化物の球状化処理を高マンガン鋳鋼に適用することにより、オーステナイト基地中に球状バナジウム炭化物を分散して晶出させた高マンガン鋳鉄が得られ、この高マンガン鋳鉄が、従来の高マンガン鋳鋼の調製の際に必要とされた水靭（水鈍）と呼ばれる熱処理を行わなくても、従来の高マンガン鋳鋼に比べて耐摩耗性や靭性などの機械的特性に優れるとともに、しかも非磁性であることを見出し、本発明の完成に至った。
【０００９】
【課題を解決するための手段】
即ち、請求項１に係る発明は、Ｃ：１．５〜４．０重量％、Ｖ：６〜１５重量％、Ｓｉ：０．２〜４．０重量％、Ｍｎ：１０〜１８重量％、Ｍｇ：０．０１〜０．１重量％、残部鉄（Ｆｅ）及び不可避不純物からなり、その組織中に球状のバナジウム炭化物を晶出させてなることを特徴とする球状バナジウム炭化物含有高マンガン鋳鉄材料に関する。
請求項２に係る発明は、（ａ）Ｎｉ：０．５〜８．０重量％、（ｂ）Ｍｏ：０．５〜４．０重量％、（ｃ）Ｔａ、Ｔｉ、Ｗ、Ｎｂからなる群から選択される少なくとも二種以上の合金元素：０．５〜３．５重量％、（ｄ）Ｃａ、Ｂａ、Ｓｒからなる群から選択される少なくとも二種以上の合金元素：０．０１〜０．１重量％、の（ａ）〜（ｄ）の中から選択された一以上の合金元素と、Ｃ：１．５〜４．０重量％、Ｖ：６〜１５重量％、Ｓｉ：０．２〜４．０重量％、Ｍｎ：１０〜１８重量％、Ｍｇ：０．０１〜０．１重量％、残部鉄（Ｆｅ）及び不可避不純物とからなり、その組織中に球状のバナジウム炭化物を晶出させてなることを特徴とする球状バナジウム炭化物含有高マンガン鋳鉄材料に関する。
請求項３に係る発明は、Ｃ：１．５〜４．０重量％、Ｖ：６〜１５重量％、Ｓｉ：０．２〜４．０重量％、Ｍｎ：１０〜１８重量％、残部鉄（Ｆｅ）及び不可避不純物からなる合金原料を１７７３〜２０７３Ｋで溶解後、Ｍｇを添加して０．０１〜０．１重量％とした後、鋳造することを特徴とする球状バナジウム炭化物含有高マンガン鋳鉄材料の製造方法に関する。
請求項４に係る発明は、（ａ）Ｎｉ：０．５〜８．０重量％、（ｂ）Ｍｏ：０．５〜４．０重量％、（ｃ）Ｔａ、Ｔｉ、Ｗ、Ｎｂからなる群から選択される少なくとも二種以上の合金元素：０．５〜３．５重量％、（ｄ）Ｃａ、Ｂａ、Ｓｒからなる群から選択される少なくとも二種以上の合金元素：０．０１〜０．１重量％、の（ａ）〜（ｄ）の中から選択された一以上の合金元素と、Ｃ：１．５〜４．０重量％、Ｖ：６〜１５重量％、Ｓｉ：０．２〜４．０重量％、Ｍｎ：１０〜１８重量％、残部鉄（Ｆｅ）及び不可避不純物とからなる合金原料を１７７３〜２０７３Ｋで溶解後、Ｍｇを添加して０．０１〜０．１重量％とした後、鋳造することを特徴とする球状バナジウム炭化物含有高マンガン鋳鉄材料の製造方法に関する。
請求項５に係る発明は、前記合金原料を１７７３〜２０７３Ｋで溶解鋳造後、鋳放しで使用に供することを特徴とする請求項３又は４に記載の球状バナジウム炭化物含有高マンガン鋳鉄材料の製造方法に関する。
【００１０】
【発明の実施の形態】
以下、本発明に係る球状バナジウム炭化物含有高マンガン鋳鉄材料及びその製造方法について詳述する。
本発明に係る球状バナジウム炭化物含有高マンガン鋳鉄材料は、Ｃ：１．５〜４．０重量％、Ｖ：６〜１５重量％、Ｓｉ：０．２〜４．０重量％、Ｍｎ：１０〜１８重量％、Ｍｇ：０．０１〜０．１重量％、残部鉄（Ｆｅ）及び不可避不純物からなる。
【００１１】
Ｃ及びＶは、球状のバナジウム炭化物を晶出させるために配合される。
炭素（Ｃ）の含有量は、１．５〜４．０重量％、好ましくは１．９〜３．５重量％、より好ましくは２．１〜３．３重量％とされる。含有量が１．５重量％未満の場合、球状化不良のバナジウム炭化物が多くなり、１．５重量％を超えるとバナジウム炭化物の球状化が安定する。また、含有量が４．０重量％を超えると、一部のＣはＦｅ−Ｃ系板状炭化物（セメンタイト）となり、靱性を低下させてしまう。
【００１２】
バナジウム（Ｖ）の含有量は、６．０〜１５重量％、好ましくは８〜１４重量％、より好ましくは、９〜１３．５重量％とされる。この理由は、含有量が６．０重量％未満の場合、バナジウム炭化物を球状で晶出させることができず、１５重量％を超えて配合しても、それ以上の効果は期待できず、逆に偏析を起しやすくなり、いずれの場合も好ましくない。
また、球状のバナジウム炭化物は、ＶとＣの原子数比が約１：１（重量比４：１）であるため、Ｖの含有量がＣの含有量の３〜６重量倍、好ましくは３．５〜５．５重量倍、より好ましくは約４重量倍になるように配合するとよい。
【００１３】
ケイ素（Ｓｉ）、マンガン（Ｍｎ）は溶解鋳造性や耐摩耗性や靭性などの機械的特性向上のために配合される。
【００１４】
ケイ素（Ｓｉ）は溶解時の酸化防止と脱酸および鋳造性確保のために配合される。Ｓｉの含有量は０．２〜４．０重量％、好ましくは０．５〜４．０重量％、より好ましくは０．５〜２．０重量％とされる。この理由は、０．２重量％未満の場合、Ｖの歩留りを悪化させるためにＳｉ含有による効果を発揮することができず、一方、４．０重量％を超えると靱性が低下してしまい、いずれの場合も好ましくない。
【００１５】
マンガン（Ｍｎ）は基地をオーステナイトとするのために配合される。Ｍｎの含有量は１０〜１８重量％、好ましくは１１〜１６重量％、より好ましくは１２〜１５重量％とされる。この理由は、１０重量％未満の含有量では、安定してオーステナイト単相とはなりにくく、また１８重量％を超えて含有すると、鋳放し状態ではマンガンの偏析が生じやすくなるため、いずれの場合も好ましくない。
【００１６】
マグネシウム（Ｍｇ）はバナジウム炭化物を球状化するために必須である。Ｍｇの含有量は０．０１〜０．１重量％、好ましくは０．０２〜０．０８重量％、より好ましくは０．０３〜０．０８重量％とされる。この理由は０．０１重量％未満の場合にはバナジウム炭化物の球状化が不完全となり、また０．１重量％を超えることはマグネシウムの酸化物が多く散在することになり材質上好ましくない。
【００１７】
以上の合金元素が主成分である鉄（Ｆｅ）に含有させる必須成分である。
尚、本発明では、上記した必須成分にＰ及びＳを含有しても構わない。
リン（Ｐ）の含有量は０．０２〜０．１重量％、好ましくは０．０２〜０．０８重量％、より好ましくは０．０２〜０．０６重量％とされる。この理由は、０．０１重量％未満にすることは現在用いる材料上困難なことであり、一方、０．１重量％を超えると偏析や脆性を起すために、いずれの場合も好ましくない。
硫黄（Ｓ）の含有量は０．００６〜０．０８重量％、好ましくは０．０１５〜０．０５重量％とされる。この理由は、０．００６重量％未満にすることは現在用いる材料上困難なことであり、０．０８重量％を超えると、ＭｎＳ（硫化マンガン）を晶出しやすくなり、耐摩耗性が低下するために、いずれの場合も好ましくない。
【００１８】
さらに、本発明では上記した各成分に加えて、（ａ）Ｎｉ：０．５〜８．０重量％、（ｂ）Ｍｏ：０．５〜４．０重量％、（ｃ）Ｔａ、Ｔｉ、Ｗ、Ｎｂからなる群から選択される少なくとも二種以上の合金元素：０．５〜３．５重量％、（ｄ）Ｃａ、Ｂａ、Ｓｒからなる群から選択される少なくとも二種以上の合金元素：０．０１〜０．１重量％、の（ａ）〜（ｄ）の中から選択された一以上の合金元素を配合することができる。
【００１９】
ニッケル（Ｎｉ）を含有する場合、Ｎｉの含有量は０．５〜８．０重量％、好ましくは０．５〜６．０重量％、より好ましくは０．５〜４．０重量％とされる。この理由は、含有量が０．５重量％未満の場合、Ｎｉ配合による効果が得られず、一方８．０重量％を超えると偏析を助長するために、いずれの場合も好ましくない。
【００２０】
モリブデン（Ｍｏ）はキッシュ黒鉛析出防止及び基地を安定させるのに有効であり、Ｍｏを含有させる場合、その含有量は０．５〜４．０重量％、好ましくは０．５〜３．０重量％、より好ましくは０．５〜２．０重量％とされる。この理由は、０．５重量％未満の場合、Ｍｏ配合による効果が得られず、逆に４．０重量％を超えると、球状バナジウム炭化物以外の炭化物を晶出させるため、いずれの場合も好ましくない。
【００２１】
タンタル（Ｔａ）、チタン（Ｔｉ）、タングステン（Ｗ）、ニオブ（Ｎｂ）は、脱窒素と金属組織の微細化に有効である。
これらの合金元素は単独で配合しても効果はあるが、複数組み合わせて配合することにより、より優れた効果を得ることができるので、本発明では二種以上の元素を組み合わせて配合する。但し、いたずらに配合しても効果があるとは限らないため、二種以上の合金元素の合計の含有量は０．５〜３．５重量％、好ましくは０．５〜２．０重量％とされ、より好ましくは０．５〜１．５重量％とされる。
【００２２】
カルシウム（Ｃａ）、バリウム（Ｂａ）、ストロンチウム（Ｓｒ）については、マグネシウム気泡安定材として配合される。
カルシウム（Ｃａ）は殆ど溶湯中に溶けないが、Ｃａを添加することにより結合の強いＣａ−Ｓｉ結合が増加する。このために、Ｍｇ合金の融点が上昇し、溶湯中の微細気泡の生成を穏やかに進行させることができる。
【００２３】
バリウム（Ｂａ）、ストロンチウム（Ｓｒ）の沸点はＭｇより高いが、融点が低く、微細な気泡を分散させる効果を得ることができる。特に、Ｍｇに発生するフェイディング現象を緩和することができる。
【００２４】
上述したＣａ、Ｂａ、Ｓｒは、それぞれ単独で配合しても効果が得られるが、二種以上の合金元素を共に配合すると、より高い効果が得られる。本発明では、Ｃａ、Ｂａ、Ｓｒを配合する場合、Ｃａ、Ｂａ、Ｓｒからなる群から選択される二種以上の合金元素を０．０１〜０．１重量％、好ましくは０．０１〜０．０８重量％、より好ましくは０．０１〜０．０５重量％配合される。
【００２５】
特に、球状バナジウム炭化物の安定化にはＣａ、Ｂａ、Ｓｒの配合が、耐摩耗性や靭性等の機械的特性の向上には、Ｍｏ、Ｔｉ、Ｗ、Ｔａの配合が有効である。
【００２６】
上記した組成からなる原料を用いて、本発明に係る球状バナジウム炭化物含有高マンガン鋳鉄材料を製造するには、マグネシウム（Ｍｇ）の添加が必須である。この理由は、Ｍｇは沸点（１３７３Ｋ）が比較的低いために、１７７３〜２０７３Ｋの溶湯中では気泡となる。Ｍｇ添加により、積極的に溶湯中にＭｇ気泡の微細な球状空間を分散させ、この気泡の球状空間に共有結合性の球状バナジウム炭化物を優先的に晶出させることで、球状バナジウム炭化物をマトリックス中に均一に分散させることができる。この理由により、Ｍｇは炭化物の球状化能が極めて高く、本合金には必須である。
Ｍｇは、純マグネシウム、Ｍｇ合金、Ｍｇの塩化物、Ｍｇのフッ化物等を使用することができ、Ｍｇ合金としては、塊状又はブリケットのＭｇ−Ｎｉ、Ｍｇ−Ｆｅ、Ｍｇ−Ｓｉ−Ｆｅ、Ｍｇ−Ｃｕ、Ｍｇ−Ａｌなどを例示することができる。
【００２７】
即ち、本発明に係る球状バナジウム炭化物含有高マンガン鋳鉄材料を製造するには、Ｍｇを除く上記組成からなる合金原料を、Ｍｇガス気泡を発生させる気泡化反応温度で溶解した後、Ｍｇを添加して鋳造を行う。
具体的な気泡化反応温度は、１７７３〜２０７３Ｋ、好ましくは１７７３〜１９５０Ｋ、より好ましくは１８７３〜１９５０Ｋである。溶解温度が１７７３Ｋ未満であると微細なマグネシウム気泡が分散されないために球状バナジウム炭化物が形成されず、非球状のバナジウム炭化物がマトリックス中に晶出するとともに、処理溶湯の流動性が悪化し、鋳造することが困難となる。一方、２０７３Ｋを超えた場合は、球状化に問題はないがマグネシウム気泡の歩留まりが悪化し、好ましくない。
【００２８】
本発明においては、オーステナイト基地中に硬質な炭素粒子である球状バナジウム炭化物が略均一に分散して含まれているため、従来の高マンガン鋼（高マンガン鋳鋼）に比べて耐摩耗性や靭性などの機械的特性に優れる。しかも、炭素量の殆ど全てが晶出バナジウム炭化物を構成するために使用されるために、基地中の炭素量が著しく低下する。その結果、従来の高マンガン鋼（高マンガン鋳鋼）とは異なり、熱処理を行うことなく、鋳放しで透磁率が約１．５以下、好ましくは約１．１以下となり、非磁性の材料を得ることができる。
【００２９】
上記組成からなる球状バナジウム炭化物含有高マンガン鋳鉄材料は、常法に準じて、鋳型内に溶湯を注ぎ込み、その後冷却する鋳放しにより得ることができる。鋳放し組織はオーステナイト（γ）＋バナジウム炭化物複合体である。本発明では水靭処理は必要とはされない。
【００３０】
【実施例】
以下、本発明を実施例に基づき説明するが、本発明はこれらの実施例に何ら限定されるものではない。尚、配合量は重量％である。
【００３１】
（溶製条件と供試材）
表１に記載した組成に従い、実施例１〜１７及び比較例１の試料を調製した。各試料の調製方法は、まず上記調製した各試料を、５ｋｇ高周波誘導炉（マグネシア坩堝）を用いて溶解した。実施例１〜１７については、Ｍｇを除く各合金元素を１９２３Ｋに昇温溶解した後、Ｍｇを添加して１８７３Ｋでミクロ組織観察試験片、機械的試験片（６０×１０×７０ｍｍ）及び耐摩耗性試験片（５５×５５×１１ｍｍ）を砂型で採取した。
比較例１の試料は、ＳＳ４００と呼称される一般構造用圧延鋼材であり、ＪＩＳ  Ｇ−３１０１に規定されるものである。
比較例２の試料は、１００ｋｇ高周波誘導炉（ラミング材ＭｇＯ）を用いて溶解した。各合金元素を１９２３Ｋに昇温溶解した後、１８７３Ｋでミクロ組織観察試験片、機械的試験片（６０×１０×７０ｍｍ）及び耐摩耗性試験片（５５×５５×１１ｍｍ）を砂型で採取して１３２３Ｋで水靭処理することにより製造した。尚、比較例２は、ＪＩＳ  Ｇ−５１３１  ＳＣＭｎＨ１２に相当する高マンガン鋳鋼である。
【００３２】
【表１】
2004232032.tif 000003
【００３３】
【表２】
2004232032.tif 000004
【００３４】
（試験例１：光学顕微鏡観察）
ミクロ組織の観察のために、上記調製した実施例１〜１７及び比較例２の供試材の側部より１２ｍｍ部を切断して、研磨後、光学顕微鏡で観察した。
実施例１〜１７及び比較例２の結果をそれぞれ図１〜１８に示す。
【００３５】
図１〜１７に示されるように、実施例の各試料では、組織中に球状の晶出物が晶出していることが確認された。一方、図１８に示されるように、比較例２の試料では、組織中に球状の晶出物は確認されなかった。
【００３６】
（試験例２：硬さ試験）
実施例１〜１７及び比較例１で得られた合金鋳鉄の硬度をそれぞれ測定した。硬度の指標としては「ロックウエル硬さ（ＨＲ）」の「Ｃスケール」（ＨＲＣ）を用い、試験方法は、「ＪＩＳ  Ｚ−２２４５」に示される「ロックウエル硬さ試験方法」（ダイヤモンド圧子又は球圧子を用いて、まず基準荷重を加え、次に試験荷重を加え、再び基準荷重に戻したとき、前後２回の基準荷重における圧子の侵入深さの差によって定義式から求める）に準じて試験を行った。結果を表３に記載する。
【００３７】
【表３】
2004232032.tif 000005
【００３８】
（試験例３：耐摩耗性試験）
サンドブラスト（不二製作所社製、商品名ＳＧＫ−３）を用いた粒子噴射試験（ブラスト材噴射試験）を行い、各試料の耐摩耗性試験を行った。試験方法は、まず、供試材である比較例１〜２及び実施例１〜１７の各試料（５５×５５×１１ｍｍ）を、サンドブラストに取り付け、以下の条件でブラスト材を各供試材に噴射した。ブラスト材の噴射による摩耗減量を測定するとともに、摩耗痕を比較した。
【００３９】
＜ブラスト材噴射条件＞
ブラスト材：マルテンサイトスチールショット１８０μｍφ，噴射圧力：０．４６６ＭＰａ，噴射角度：３０°，４５°，６０°，９０°，ブラスト材噴射量：３．５７×１０−２ｋｇ／ｓ，噴射時間：１．８ｋｓ，噴射ノズル−供試材間距離：５×１０−２ｍ，噴射ノズル径：７×１０−３ｍ
【００４０】
ブラスト材噴射角度がそれぞれ３０°，４５°，６０°，９０°の場合の摩耗減量を表４に記載する。
比較例１〜２及び実施例１１の試料の摩耗試験終了後の表面写真を図１９（ａ），（ｂ），（ｃ）にそれぞれ示す。
各試料の耐摩耗特性を図２０〜２９に示す。図２０〜２３は、ブラスト材噴射角度がそれぞれ３０°，４５°，６０°，９０°の場合について、比較例１の摩耗減量を各実施例の摩耗減量で除した数値で表記した耐摩耗性（耐摩耗減量比）をバナジウム量及び炭素量の関係で表記したグラフである。
図２４〜２７は、ブラスト材噴射角度がそれぞれ３０°，４５°，６０°，９０°の場合について、比較例２の摩耗減量を各実施例の摩耗減量で除した数値で表記した耐摩耗性（耐摩耗減量比）をバナジウム量及び炭素量の関係で表記したグラフである。
図２８、２９はそれぞれ実施例７と１５について各ブラスト材噴射角度における摩耗減量（ｇ）を比較例１及び比較例２の摩耗減量（ｇ）と併記したグラフである。
【００４１】
【表４】
2004232032.tif 000006
【００４２】
表４及び図２０〜２９に示されるように、実施例の各試料の耐摩耗性は比較例１の一般構造用圧延鋼材（ＳＳ４００）及び比較例２の高マンガン鋳鋼ＳＣＭｎＨ１２の耐摩耗性よりも優れている。
【００４３】
（試験例４：Ｘ線回折試験）
上記調製した実施例の基地組織及び晶出相を同定するために、各試料のＸ線回折試験を以下の条件で行った。
線源：Ｃｕｋα４０ｋＶ  １５０ｍＡ，カウンター：シンチレーションカウンター，スキャンスピード：４．０００ｄｅｇ／ｍｉｎ，スキャンステップ：０．０２０ｄｅｇ／ｓｔｅｐ，走査軸：２θ，走査範囲：１０．０００〜１００．０００ｄｅｇ
結果の一例として実施例９及び１１のＸ線回折結果をそれぞれ図３０及び３１に記載する。
【００４４】
図３０及び３１に示されるように、実施例の試料のＸ線回折結果では、実施例９及び１１の基地組織はオーステナイト基地であり、晶出物はバナジウム炭化物であると同定された。
【００４５】
（試験例５：透磁率測定試験）
試料振動型磁力計（理研電子株式会社製、ｍｏｄｅｌ  ＢＨＶ−５０Ｈ）を使用して、印加磁界Ｈｏ（Ｏｅ）における５ｍｍφ×５ｍｍ（反磁場係数（ｋ）＝０．２７（ＭＫＳＡ））の試料の磁化Ｍ（ｅｍｕ）を測定した。
有効磁界Ｈｅｆｆ（Ｏｅ）と磁束密度Ｂ（Ｇａｕｓｓ）を次式１（数１）に従って算出した。
【数１】
2004232032.tif 000007
（尚、Ｉ＝４πＭ／Ｖ（Ｇａｕｓｓ）であり、Ｖは試料体積（ｃｍ３）である。）
透磁率（μ）を次式２（数２）に従って算出した。
【数２】
2004232032.tif 000008
図３２に透磁率（μ）に及ぼすバナジウム量及び炭素量の影響を示す。
【００４６】
図３２の結果に示されるように、実施例の各試料の透磁率は１．００７以下であり、実施例の試料は非磁性である。
【００４７】
【発明の効果】
以上詳述した如く、請求項１に係る発明は、オーステナイト基地中に球状のバナジウム炭化物を晶出させることにより、耐摩耗性や靭性などの機械的特性に優れるとともに、非磁性の球状バナジウム炭化物含有高マンガン鋳鉄材料を得ることができる。
請求項２に係る発明は、目的に応じて、耐摩耗性や靭性等の機械的特性を向上させた球状バナジウム炭化物含有高マンガン鋳鉄材料を得ることができる。
請求項３乃至５に係る発明は、オーステナイト基地中に球状のバナジウム炭化物を晶出させることにより、耐摩耗性や靭性などの機械的特性に優れるとともに、非磁性の球状バナジウム炭化物含有高マンガン鋳鉄材料を得ることができる。また非磁性の高マンガン鋼を得る際に必要とされた水靭熱処理を必要とせず、合金原料を鋳造溶解後、鋳放しにより製造することができる。
【図面の簡単な説明】
【図１】実施例１の金属組織の光学顕微鏡写真である。
【図２】実施例２の金属組織の光学顕微鏡写真である。
【図３】実施例３の金属組織の光学顕微鏡写真である。
【図４】実施例４の金属組織の光学顕微鏡写真である。
【図５】実施例５の金属組織の光学顕微鏡写真である。
【図６】実施例６の金属組織の光学顕微鏡写真である。
【図７】実施例７の金属組織の光学顕微鏡写真である。
【図８】実施例８の金属組織の光学顕微鏡写真である。
【図９】実施例９の金属組織の光学顕微鏡写真である。
【図１０】実施例１０の金属組織の光学顕微鏡写真である。
【図１１】実施例１１の金属組織の光学顕微鏡写真である。
【図１２】実施例１２の金属組織の光学顕微鏡写真である。
【図１３】実施例１３の金属組織の光学顕微鏡写真である。
【図１４】実施例１４の金属組織の光学顕微鏡写真である。
【図１５】実施例１５の金属組織の光学顕微鏡写真である。
【図１６】実施例１６の金属組織の光学顕微鏡写真である。
【図１７】実施例１７の金属組織の光学顕微鏡写真である。
【図１８】比較例２の金属組織の光学顕微鏡写真である。
【図１９】（ａ）、（ｂ）及び（ｃ）は、サンドブラストによる耐摩耗性試験を行った試料の表面写真であり、（ａ）は比較例１の試料の表面写真、（ｂ）は比較例２の試料の表面写真、（ｃ）は実施例１１の試料の表面写真である。
【図２０】ブラスト材噴射角度が３０°の場合について、比較例１の摩耗減量を各実施例の摩耗減量で除した数値で表記した耐摩耗減量比をバナジウム量及び炭素量の関係で表記したグラフである。
【図２１】ブラスト材噴射角度が４５°の場合について、比較例１の摩耗減量を各実施例の摩耗減量で除した数値で表記した耐摩耗減量比をバナジウム量及び炭素量の関係で表記したグラフである。
【図２２】ブラスト材噴射角度が６０°の場合について、比較例１の摩耗減量を各実施例の摩耗減量で除した数値で表記した耐摩耗減量比をバナジウム量及び炭素量の関係で表記したグラフである。
【図２３】ブラスト材噴射角度９０°の場合について、比較例１の摩耗減量を各実施例の摩耗減量で除した数値で表記した耐摩耗減量比をバナジウム量及び炭素量の関係で表記したグラフである。
【図２４】ブラスト材噴射角度が３０°の場合について、比較例２の摩耗減量を各実施例の摩耗減量で除した数値で表記した耐摩耗減量比をバナジウム量及び炭素量の関係で表記したグラフである。
【図２５】ブラスト材噴射角度が４５°の場合について、比較例２の摩耗減量を各実施例の摩耗減量で除した数値で表記した耐摩耗減量比をバナジウム量及び炭素量の関係で表記したグラフである。
【図２６】ブラスト材噴射角度が６０°の場合について、比較例２の摩耗減量を各実施例の摩耗減量で除した数値で表記した耐摩耗減量比をバナジウム量及び炭素量の関係で表記したグラフである。
【図２７】ブラスト材噴射角度が９０°の場合について、比較例２の摩耗減量を各実施例の摩耗減量で除した数値で表記した耐摩耗減量比をバナジウム量及び炭素量の関係で表記したグラフである。
【図２８】実施例７について、各ブラスト材噴射角度における摩耗減量（ｇ）を比較例１及び比較例２と併記したグラフである。
【図２９】実施例１５について、各ブラスト材噴射角度における摩耗減量（ｇ）を比較例１及び比較例２と併記したグラフである。
【図３０】実施例９のＸ線回折結果である。
【図３１】実施例１１のＸ線回折結果である。
【図３２】透磁率（μ）に及ぼすバナジウム量及び炭素量の影響を示したグラフである。
【図１】
2004232032.tif 000009
【図２】
2004232032.tif 000010
【図３】
2004232032.tif 000011
【図４】
2004232032.tif 000012
【図５】
2004232032.tif 000013
【図６】
2004232032.tif 000014
【図７】
2004232032.tif 000015
【図８】
2004232032.tif 000016
【図９】
2004232032.tif 000017
【図１０】
2004232032.tif 000018
【図１１】
2004232032.tif 000019
【図１２】
2004232032.tif 000020
【図１３】
2004232032.tif 000021
【図１４】
2004232032.tif 000022
【図１５】
2004232032.tif 000023
【図１６】
2004232032.tif 000024
【図１７】
2004232032.tif 000025
【図１８】
2004232032.tif 000026
【図１９】
2004232032.tif 000027
【図２０】
2004232032.tif 000028
【図２１】
2004232032.tif 000029
【図２２】
2004232032.tif 000030
【図２３】
2004232032.tif 000031
【図２４】
2004232032.tif 000032
【図２５】
2004232032.tif 000033
【図２６】
2004232032.tif 000034
【図２７】
2004232032.tif 000035
【図２８】
2004232032.tif 000036
【図２９】
2004232032.tif 000037
【図３０】
2004232032.tif 000038
【図３１】
2004232032.tif 000039
【図３２】
2004232032.tif 000040